СЕЛЕКТИВНОЕ ВЫЩЕЛАЧИВАНИЕ НЕБЛАГОРОДНЫХ МЕТАЛЛОВ ИЗ ЛАТЕРИТОВЫХ РУД

1. Способ выщелачивания неблагородных металлов из латеритовых руд, включающий:
(i) сульфатирование латеритовой руды для получения сульфата железа (Ш);
(ii) селективный пиролиз сульфата железа (Ш) для разложения сульфата железа (Ш) на триоксид серы, гематит и целевые металлы;
(iii) селективное растворение для получения оксида железа (Ш) и раствора, содержащего целевые металлы.
2. Способ по п. 1, при этом стадия сульфатирования включает первый этап дозирования серной кислоты и второй этап смещения равновесия.
3. Способ по п. 2, при этом второй этап уравновешивания осуществляют при температуре от 50 до 400°С.
4. Способ по п. 2, при этом второй этап дозирования серной кислоты включает дозирование от 10 до 600 кг серной кислоты на тонну руды.
5. Способ по п. 1, при этом стадию селективного пиролиза осуществляют при температуре от 400 до 1000°С.
6. Способ по п. 1, при этом целевые металлы представляют собой никель, кобальт и другие элементы.
7. Способ по п. 1, при этом стадию селективного растворения осуществляют при температуре от 15 до 100°С.
8. Способ по п. 1, при этом стадию селективного растворения осуществляют при рН в диапазоне от 1 до 5.
9. Способ по п. 1, при этом стадия селективного растворения включает отфильтровывание содержащей трехвалентное железо кислоты от раствора, содержащего целевые металлы.
10. Способ по п. 9, при этом раствор, содержащий целевые металлы, представляет собой раствор, содержащий сульфат никеля.
11. Способ по п. 1, при этом латеритовая руда включает лимонит.
12. Способ по п. 1, при этом до стадии сульфатирования руду измельчают до размера фракций менее 0,5 мм.
13. Способ по п. 1, при этом до стадии сульфатирования руду измельчают до размера фракций менее 0,5 мм.
14. Способ по п. 1, при этом в результате выщелачивания получают насыщенный выщелачивающий раствор (PLS), по существу лишенный железа.